Древесно-гипсовый композит
WOOD-GYPSUM COMPOSITE

Изобретение относится к области строительства и может быть использовано в строительстве в качестве внутреннего декоративного отделочного материала.
За аналог приняты изделия из натурального камня, используемые в качестве отделки здания (ГОСТ 9480-2012 Плиты облицовочные из природного камня. Технические условия), главным недостатком которых является большой вес и высокая стоимость. За прототип принято изделия из гипса (Ерофеев А.В. Способы производства гипсовых изделий и придание им требуемого цвета / А.В. Ерофеев, В.А. Михайлов // Строительные материалы оборудование технологии XXI века. М. 2020. №9-10 (258-259). С. 26-31) имеющий высокие показатели по теплопроводности и высокую стоимость.
Перед авторами была поставлена техническая задача: улучшение теплотехнических характеристик (снижение коэффициента теплопроводности изделия) при одновременном снижении стоимости изделия.
Поставленная техническая задача достигается тем, что древесно-гипсовый композит, предназначенный для внутренней отделки, отличается тем, что имеет в своем составе по массе 39% воды, 45% гипсового вяжущего марки Г16 и 16% древесных опилок фракции до 5 мм.
Достигнутый эффект демонстрируется чертежом, где:
На фигуре 1 представлен внешний вид древесно-гипсового композита.
На фигуре 2 представлен состав древесно-гипсового композита.
3
3
Древесно-гипсовый композит, имеющий в своем составе древесные опилки фракцией до 5 мм в количестве 16% от общей массы состава, в отличие от прототипа (изделия из чистого гипса) имеет улучшенные показатели по теплопроводности. Коэффициент теплопроводности изделия из чистого гипса составляет 0,373 Вт/(мК), а коэффициент теплопроводности древесно-гипсового композита – 0,181 Вт/(мК). Этот эффект достигается за счет добавления к гипсовому вяжущему древесного наполнителя фракцией до 5 мм, отличающегося низким коэффициентом теплопроводности. Коэффициенты теплопроводности прототипа и древесно-гипсового композита определены на приборе ИТП-МГ4 100 по методике, изложенной в инструкции к прибору.Снижение стоимости обуславливается снижением расхода гипсового вяжущего на производство единицы объема изделия. Так для изделий из чистого гипса расход гипсового вяжущего составляет 1400 кг/м, а для древесно-гипсового композита – 600 кг/м. Снижение расхода также обусловлено добавлением к гипсовому вяжущему древесного наполнителя фракцией до 5 мм.